(57)【特許請求の範囲】
【請求項１】
セルロース脂肪酸混合エステルを主体とし、かつ断面形状が均一な長繊維Ａと、単繊維繊度が２．４ｄｔｅｘ以上でかつ重量平均分子量が５００〜４０００のポリアルキレングリコールを３〜１０重量％共重合したポリエステル長繊維Ｂが含まれた編地であって、該長繊維Ａの総繊度が２０〜２００ｄｔｅｘであり、該長繊維Ｂの総繊度が２０〜２００ｄｔｅｘであり、該編地の表面の４０％以上の面積を該長繊維Ａが占めており、かつ該編地の破裂強力が０．３MＰａ以上、洗濯時の寸法変化率がタテ・ヨコ共に−１．０を超え＋１．０％以下であることを特徴とする編地。
【請求項２】
前記セルロース脂肪酸混合エステルがセルロースアセテートプロピオネートであることを特徴とする請求項１記載の編地。
【請求項３】
前記長繊維Ａが、繊度の長さ方向の均一性と単繊維繊度の均一性が保持された長繊維であることを特徴とする請求項１または２に記載の編地。
【請求項４】
２０℃×４０％ＲＨ環境下での摩擦帯電圧が３．０ｋＶ以下であることを特徴とする請求項１〜３のいずれかに記載の編地。
【請求項５】
前記長繊維Ａが、セルロース脂肪酸エステル８０〜９８重量％と重量平均分子量６００〜１０００の可塑剤２〜２５重量％を少なくとも含んでなる組成物を溶融紡糸法により繊維化し製造した長繊維であることを特徴とする請求項１〜４のいずれかに記載の編地。
【発明の詳細な説明】
【技術分野】
【０００１】
本発明は、セルロースエステル系繊維とポリエステル繊維が混用された編地に関し、更に詳しくは均一な断面形状を有するセルロース脂肪酸混合エステル繊維と、ポリエステル繊維からなる編地で、機械的特性、染色性、寸法安定性、表面品位および制電性に優れた編地に関する。
【背景技術】
【０００２】
セルロース系長繊維は、吸湿、吸汗性に優れ、また制電性も低く柔軟な風合いであるために衣料用途を中心に多用されている。しかしセルロース系長繊維はこのような優れた特性を有しているが、合成繊維と比較すると強度が低いことや、シワになりやすいといった欠点がある。また、セルロース系繊維の長繊維製糸法には、セルロースを特殊な溶剤系で溶解させる湿式紡糸法、あるいはセルロースアセテートのようにセルロースエステルをアセトンや塩化メチレン／アルコール混合液などの有機溶剤に溶解させた後、この溶剤を蒸発させながら紡糸する乾式紡糸法が一般的で、溶媒の除去をしなくてはならない制約があり、セルロース系長繊維の断面形状を任意に設計することは困難であった。このため、セルロース系長繊維は繊度の均一性に欠け、染め差や透けムラ・染めムラ、イラツキ、表面品位不良等の懸念があった。このような欠点を改善するため、ポリエステル長繊維と複合もしくは交編、交織する試みが過去数多くなされている。ポリエステルと複合することで、機械的特性やシワは改善されるものの、セルロース系長繊維の染色温度は低いため、ポリエステル長繊維に必要な高温・高圧の条件下ではセルロース系繊維が大幅に劣化してしまい、機械的特性と品位・風合いが共に劣るものになってしまうという問題があった。また、セルロース系長繊維の染め差や透けムラ、染めムラ、イラツキ、表面品位不良等の懸念は残ったままであった。前者の問題は染色温度を低下させたポリエステルを用いることで改善が試みられているが（特許文献１）、後者の問題は依然として改善できていない。
【０００３】
また、前述したような一般的な製法により得られたセルロース系長繊維は、熱可塑性を有していないため、熱軟化挙動を利用しての延伸、仮撚加工などは困難であることに加え、湿式紡糸法あるいは乾式紡糸法は、紡糸速度が遅いため生産性が低いという問題がある。さらにこれらの紡糸法において使用するアセトン、塩化メチレン、二硫化炭素などの有機溶剤は環境に対して悪影響を及ぼす懸念がある。
【０００４】
一方、溶融紡糸法によるセルロースエステル繊維の製造に関しては、セルロースアセテート系組成物を利用する技術が特開昭５６−９１００６号公報や特表平１１−５０６１７５号公報などに開示されているが、いずれも大量の可塑剤を添加しているため、機械的特性不良、成型時の発煙、耐熱性不良、ヌメリ感などが問題となり、高品質の繊維を得ることが不可能であった。
【特許文献１】特開平３−４０８８０号公報
【特許文献２】特開昭５６−９１００６号公報
【特許文献３】特表平１１−５０６１７５号公報
【発明の開示】
【発明が解決しようとする課題】
【０００５】
本発明の目的は、従来技術の課題を解決し、製造時環境負荷が少なく、良好な染色性、表面品位、機械的特性等を備えたセルロース脂肪酸エステル繊維とポリエステル繊維よりなる編地を提供することである。
【課題を解決するための手段】
【０００６】
本発明の目的は、セルロース脂肪酸混合エステルを主体とし、かつ断面形状が均一な長繊維Ａと、分散染料で常圧染色可能な、すなわち、重量平均分子量が５００〜４０００のポリアルキレングリコールを３〜１０重量％共重合したポリエステル長繊維Ｂが含まれた編地によって解決できる。
【発明の効果】
【０００７】
本発明の環境負荷の少ないセルロース脂肪酸エステル繊維と、ポリエステル繊維からなる編地を用いて、染色性、表面品位に優れ、良好な制電性、機械的特性を得ることができる。
【発明を実施するための最良の形態】
【０００８】
以下に本発明を詳細に説明する。
【０００９】
本発明でいうセルロース脂肪酸混合エステルを主体とし、かつ断面形状が均一な繊維Ａについて詳細に説明する。本発明におけるセルロース脂肪酸混合エステル長繊維Ａは、セルロース脂肪酸混合エステル８０〜９８重量％および可塑剤２〜２５重量％を少なくとも含んでなるセルロース脂肪酸混合エステル組成物より製造した物である。
【００１０】
本発明におけるセルロース脂肪酸混合エステルとは、セルロースの水酸基が２種類以上のエステル結合によって封鎖されているものをいう。具体的にはセルロースアセテートプロピオーネート、セルロースアセテートブチレート、セルロースアセテートバリレート、セルロースプロピオネートブチレート、セルロースアセテートラウレート、セルロースアセテートステアレート、セルロースアセテートオレートなどが例示でき、セルロースアセテートプロピオネートが好ましい。セルロースアセテートプロピオネートは、アセチル基以外にプロピオニル基を含有したものであり、炭素数の多いエステル結合を導入した他のセルロース脂肪族混合エステルと比較して、疎水性が低く、生分解性能を有するものである。そのためセルロース混合エステルとしてはセルロースアセテートプロピオネートが好ましい。
【００１１】
本発明において用いられるセルロースエステルの製造方法に関しては、従来公知の方法にて行えばよく、特に限定されない。アセチル基のみで置換されたセルロースアセテートはそれ自身の熱可塑性が不十分であるため、良好な熱流動性を有するためには可塑剤を添加する必要がある。プロピオニル基によりセルロースをアシル化することにより、セルロースエステルの製造時にブチリル基より長鎖のアシル基によってアシル化するよりも反応性が高いため生産性が良い。
【００１２】
セルロース脂肪酸混合エステルの製造方法は、２種の脂肪酸無水物の混酸でセルロースをエステル化してセルローストリエステルを作り、加水分解によって所定のエステル置換度にする方法などが知られている。  
【００１３】
本発明における長繊維Ａは、製糸時には可塑剤を２〜２５重量％含有している。この範囲内であれば繊維中の可塑剤は染色加工時の精練工程でそのほとんど全量を除去することができる。可塑剤を２重量％以下にすると製糸性が不良になるが、２重量％以上にすることで、熱可塑性が付与されるため溶融形成性が良好になる。また２５重量％以下とすることで、可塑剤の繊維表面への滲み出し（ブリードアウト）を防止して、繊度ムラ、染めムラなく、ヌメリ感等のない風合いの良好な品位に優れた繊維を提供する。２０重量％を超えると精練で取り去ることができず、染めムラを発生させたり、風合いを粗硬化したりする。可塑剤の含有量は、好ましくは５〜２２重量％である。
【００１４】
可塑剤は、繊維に熱可塑性を付与する重要な役目を果たすが、編地の繊維構造物中に残存してしまうと、耐熱性の低下や染色堅牢度の悪化などの望ましくない影響を及ぼす。そのため、編地の繊維構造物中に残存しないよう、本発明における可塑剤は水溶性であることが好ましい。可塑剤が水溶性であれば、精練時に脱落するため編地の繊維構造中には残存しない。ここで水溶性とは室温水あるいは加熱された水に対する溶解度が２ｗｔ％以上であることを意味している。
【００１５】
本発明で具体的に用いうる水溶性の可塑剤としては、グリセリン、ポリエチレングリコール、ポリ（エチレングリコール−プロピレングリコール）、ポリビニルピロリドン、ポリビニルアルコールおよびこれらの変性体、共重合体などをあげることができる。水溶性可塑剤としてポリエチレングリコールを用いる場合には、その重量平均分子量は４００〜２０００であることが好ましく、５００〜１５００であることが最も好ましい。
【００１６】
本発明のセルロース脂肪酸混合エステルを主体とした長繊維Ａには必要に応じて要求される性能を損なわない範囲内で、熱劣化防止用、着色防止用の安定剤として、エポキシ化合物、弱有機酸、ホスフェイト、チオフォスフェイト等を単独または２種類以上混合して添加されていてもよい。また、その他有機酸系の生分解促進剤、滑剤、耐電防止剤、染料、顔料、潤滑剤、艶消剤等の添加剤が配合されていることは何ら差し支えない。
【００１７】
本発明で用いる長繊維Ａの溶融紡糸法は、前記した組成物を公知の溶融紡糸機において、加熱溶融した後に口金から押し出し、紡糸し、必要に応じて延伸し、巻き取ることからできる。この際、紡糸温度は１８０℃から２６０℃が好ましく、さらに好ましくは１９０℃から２５０℃である。紡糸温度を１８０℃以上とすることにより、溶融粘度が低くなり溶融紡糸性が向上するので好ましい。また、２６０℃以下にすることにより組成物の熱分解が抑制されるため好ましい。
【００１８】
本発明でいう長繊維Ａの繊維断面形状に関しては特に制限はなく、真円状の円形断面であってもよいし、また三角、四角といった多角形、多葉型、扁平型、楕円型、Ｗ字型、Ｓ字型、Ｘ字型、Ｈ字型、Ｃ字型、田字型、井字型、中空などの異形断面糸でも良い。また芯鞘複合、偏心芯鞘複合、サイドバイサイド型複合、異繊度混繊などのように複合繊維であってもよい。特に好ましくは丸断面と三角断面である。丸断面とすると、ムラのないマイルドな光沢が得られ、また三角断面をとした場合、シルクライクな風合いが得られる。
【００１９】
さらに長繊維Ａの糸条の形態としては、マルチフィラメント原糸、甘撚糸〜強撚糸、混繊糸、仮撚糸、いわゆるタスラン加工糸等の流体噴射加工糸等がある。
【００２０】
本発明でいう長繊維Ａには、例えば、断面形状が丸、三角、その他の異なる断面形状のものが混繊されていてもよいが、単繊維１本においては、同一単繊維の長さ方向における任意の断面において断面形状の均一性が保持され、繊度の長さ方向の均一性と単繊維繊度の均一性が保持されるものである。これは溶融紡糸によって得られるものであり、本発明でいう断面形状が均一とは具体的には溶融紡糸で得たものを意味する。湿式紡糸によって製造される繊維は、脱溶剤工程を経るため、フィラメント断面は均一ではなく、自由に形成することもできない。さらには繊度バラツキが大きく、単繊維切れや透け感ムラ、さらには染めムラやイラツキなどが懸念されていた。一方、本発明におけるセルロース脂肪酸エステルを主体とした長繊維Ａは溶融紡糸により製造され、その断面を自由にかつ均一に成形することができ、繊度バラツキも小さい。溶融紡糸によって得られる繊維は、該繊維の任意の箇所を切ってもほぼ同一形状であり、断面の大きさもほぼ均一になる。これは溶融紡糸特有のものである。ゆえに透け感ムラ、染めムラ、イラツキのない高品質な編地が得られる。本発明でいう、繊度の長さ方向の均一性が保持されているとは、長繊維Ａを構成する単繊維の長さ方向の繊度バラツキがプラスマイナス２．０％の範囲内に入ることをいう。具体的には、任意の単繊維について繊度測定を５回繰り返し、それぞれの値が５回の平均値に対しプラスマイナス２．０％の範囲内に入る場合を、繊度の長さ方向の均一性が保持されているという。透け感ムラ、染めムラのない編地は、上記の繊度バラツキのない繊維を用いることで得られる。また、本発明でいう単繊維繊度の均一性が保持されているとは、長繊維Ａを構成する各単繊維の繊度バラツキが、プラスマイナス５．０％の範囲内に入ることをいう。具体的には、任意の単繊維について繊度測定を５回繰り返し、その平均値をその単繊維の単繊維繊度とする。これを１０本分繰り返す。１０本の単繊維繊度の平均値をとり、その平均値に対して、１０本の各単繊維繊度がプラスマイナス５．０％の範囲内に入る場合を、単繊維繊度の均一性が保持されているという。単繊維繊度の均一性も溶融紡糸法を用いることによって容易に得られる。
【００２１】
なお、本発明でいう単繊維についての繊度測定は、単繊維を小型検尺機で３０ｃｍの長さに切り取り、得られた重量を３００倍することにより単繊維の繊度とした。
【００２２】
次に本発明のポリエステル長繊維Ｂについて詳細に説明する。
【００２３】
本発明でいうポリエステル長繊維Ｂは、重量平均分子量が５００〜４０００のポリアルキレングリコールを３〜１０重量％共重合したポリエステルからなる長繊維であり、分散染料で常圧染色可能なポリエステル繊維である。常圧で染色可能なことにより、混用する長繊維Aにダメージを与えることなく編地を染色することが可能となる。本発明においては、分散染料で常圧染色可能であること、すなわち、常圧染色性について、後述する測定方法で測定した９０℃染色時のＬ値（Ｌ９０）と１３０℃染色時のＬ値（Ｌ１３０）の差（ΔＬ）で評価し、ΔＬが１以下のものを常圧染色性があると定義する。
【００２４】
分散染料での常圧染色性を達成するため、ポリエステル長繊維Ｂは、ポリエステルに重量平均分子量５００〜４０００のポリアルキレングリコールを３〜１０重量％共重合していることが必要である。さらには重量平均分子量８００〜２０００で５〜１０重量％共重合していることがより好ましい。共重合するポリアルキレングリコールとしては、特にポリエチレングリコールが好ましい。ポリエステルとしては、ポリエチレンテレフタレート、ポリブチレンテフタレート、ポリトリメチレンテレフタレート等の公知のポリエステルが例示できるが、なかでもポリエチレンテレフタレートが好ましい。また、本発明でいうポリエステル長繊維Ｂは、単繊維繊度が０．５〜１０dtexである。単繊維繊度が０．５dtexよりも小さい場合には、毛羽やフィブリル化が発生しやすい傾向にある。また、１０dtexよりも大きい場合には、得られる繊維を用いた布帛の柔軟性が劣る傾向にある。毛羽やフィブリル化などの欠点を回避して柔軟性の良好な繊維構造物を得るためには、繊維の単繊維繊度は、１〜８dtexであることがより好ましい。
【００２５】
なお、ポリアルキレングリコールを共重合することで、通常のポリエステルに比べ耐酸化分解性が低下するため、抗酸化剤を配合することが好ましい。抗酸化剤としてはヒンダードフェノール系化合物を例示できる。
【００２６】
また、ポリエステル長繊維Ｂは必要に応じて要求される性能を損なわない範囲内で、他の共重合成分を共重合させることや、紫外線吸収剤、耐電防止剤、染料、顔料、潤滑剤、酸化チタン等の艶消剤、難燃剤といった添加剤を添加しても何ら差し支えない。
【００２７】
本発明で用いる長繊維Bは、前記した組成物を公知の溶融紡糸機において、加熱溶融した後に口金から押し出し、紡糸し、必要に応じて延伸し、巻き取ることからできる。
【００２８】
さらにポリエステル長繊維Ｂの糸条の形態としては、マルチフィラメント原糸、甘撚糸〜強撚糸、混繊糸、仮撚糸等が好ましく用いられ、特に限定するものではない。
【００２９】
本発明におけるセルロース脂肪酸混合エステルを主体とし、かつ断面形状が均一な長繊維Ａと、分散染料で常圧染色可能なポリエステル長繊維Ｂが含まれた編地は、その表面の４０％以上、好ましくは６０％以上をセルロース系長繊維Ａで占めていることが必要である。４０％以上とすることで、セルロース系長繊維特有のソフト、ヌメリ感といった優れた表面感を得ることができる。表面の４０％以上をセルロース系長繊維Ａが占める編地を得るためには、総繊度がほぼ同じ長繊維Ａとポリエステル長繊維Bを同比率で引揃えて構造体にすることや、例えば、天竺編機において、長繊維Ａと長繊維Bを別の給糸ガイドから編針に供給することで達成できる。すなわち、編針の上部に長繊維Ａを、下部に長繊維Bを供給することで丸編地の外部には長繊維Bが現れる比率が高くなり、内部には長繊維Ａが高率で出るリバーシブル編地が得られる。
【００３０】
なお、編地表面中の面積比率は次の方法で求めた値をいう。すなわち、編地表面２ｃｍ四方の写真を撮影、拡大した後、長繊維Ａの部分を切り取りその重量（a）および全体の重量（ｂ）から下記式により求め、ランダムに１０カ所測定した値の平均値で求める。
セルロース系長繊維Ａの面積比率（％）＝（ａ／ｂ）×１００
さらに、本発明の編地は破裂強力が０．３ＭＰａ以上であることが必要である。破裂強力を０．３ＭＰａ以上とすることで実用に耐えうる編地となる。セルロース脂肪酸混合エステルを主体とし、かつ断面形状が均一な長繊維Ａのみからなる編地では、原糸の強力が小さいことに起因し、十分な破裂強力を得ることが困難であるが、ポリエステル長繊維Ｂと混用することにより、０．３ＭＰａ以上の破裂強力を得ることが可能となる。また、本発明の編地は、好ましくは総繊度が２０〜２００ｄｔｅｘの長繊維Ａと、好ましくは総繊度が２０〜２００ｄｔｅｘであるポリエステル長繊維Ｂの糸条を混用したものであり、長繊維Ａの混率は３０〜７０重量％が好ましい。セルロース系長繊維Ａとポリエステル長繊維Ｂは、糸の段階で混繊されていてもよい。ここで、破裂強力は次の方法で測定した値をいう、すなわち、ＪＩＳ  Ｌ  １０１８（１９９９）に規定されている破裂強さ（ミューレン形法）を採用し、ミューレン形破裂試験機を用いて、ゴム膜が試験片を突き破った瞬間の圧力を測定し、続いて試験片を取り去ったときのゴム膜の圧力を測定し、両者の差を破裂強力（ＭＰａ）とする。
【００３１】
また、本発明の編地は洗濯時の寸法変化率がタテ、ヨコ共に−１．０を超え＋１．０％以下であることが必要である。寸法変化率がこの範囲にあることで実用に耐えうる編地となる。従来の湿式紡糸法や乾式紡糸法で得られるセルロースの場合、原糸の収縮が大きく、十分な寸法安定性は得られなかった。しかしセルロース脂肪酸混合エステルを主体とし、かつ断面形状が均一な長繊維Ａは、可塑材によって熱流動性が高く、溶融固化過程における内部ひずみが小さくなるため原糸の収縮が小さくなり、このセルロース脂肪酸混合エステルを主体とし、かつ断面形状が均一な長繊維Ａを用いることによって、洗濯時において寸法変化率がタテ、ヨコ共に−１．０を超え＋１．０％以下とすることが可能となる。ここで、寸法変化率とは、ＪＩＳ  Ｌ  １０１８（１９９９）に規定されている寸法変化率（洗濯機法）における洗濯前後のタテ、ヨコについての寸法変化率をいい、伸びる方向が＋、縮む方向が−である。なお、洗濯時の寸法変化率がタテ、ヨコ共に−１．０を超え０％以下であることがより好ましい。
【００３２】
本発明において、編地の組織としては、ハーフトリコット、ラッセルなどの経編、天竺、スムース、ゴムなどの丸編および横編のいずれでもよく、ゲージは経編で１４〜４０Ｇ、丸編で１４〜４０Ｇ、横編で３〜２２Ｇであることが好ましい。
【００３３】
本発明の編地は、２０℃×４０％ＲＨ環境下での摩擦帯電圧は３．０ｋV以下であることが好ましい。摩擦帯電圧が３．０ｋV以下とすることで、冬季や乾燥環境下における静電気の発生によるほこり付着や衣服のまつわりつきを抑えることができる。
【００３４】
また、本発明の編地は必要に応じては、吸湿率を８．０％以上にすることが可能である。この編地は前述のセルロース脂肪酸エステル繊維を用いた布帛にアルカリ処理を行い、側鎖を脱離させることで得られる。吸湿性があることにより、上述の摩擦帯電圧を３．０ｋＶ以下とすることができる。
【００３５】
本発明の編地の用途は特に限定されるものではなく、インナー、スポーツニット等に好ましく使用することができる。
【００３６】
次に、本発明の編地の染色加工に用いる装置としては、液流染色機、ウインス、ジッカー、ビーム染色機、ガーメント染色を行うドラム染色機といった通常使用されている公知の染色機を用いて良い。また、染色に用いる分散染料としては通常使用されている公知のアセテート用分散染料やポリエステル用分散染料を任意に用いることができる。さらに染色加工後に発色性向上やその他の機能付与のために制電剤、難燃剤、抗菌・防臭剤、撥水・防汚剤などを添加した仕上げ加工剤や公知の樹脂をコーティングしてもよい。
【実施例】
【００３７】
次に実施例を挙げて本発明を具体的に説明するが、本発明はこれら実施例に何等制限されるものではない。なお、本発明における各種測定法は下記の通りである。
【００３８】
（１）ΔＬの測定方法
ポリエステル長繊維Ｂを筒編とし、次いで常法により９０℃で２０分間精練処理し、風乾後、１８０℃で３分間乾熱セットを実施した。この筒編を下記の染色条件で、染色温度９０℃と１３０℃でそれぞれ染色を行い、水洗、還元洗浄した。
＜染色条件＞
染料  ：  Ｄｉａｎｉｘ  Ｂｌａｃｋ  ＢＧ−ＦＳ（三洋化成（株）製）
染色浴比  ：  １／３０
次いでこれらの編地を４つ折りとし多光源分光測色計（（株）ミノルタ製、ＣＭ−３６００ｄ）を用いてＬ値を測定し、１３０℃染色時のＬ値（Ｌ１３０）から９０℃染色時のＬ値（Ｌ９０）を差し引いた値をΔＬとした。ΔＬが０．５以下のものを合格：○、０．５以上のものを不合格：×とした。
【００３９】
（２）摩擦帯電圧
ＪＩＳ  Ｌ  １０９４（１９９７）に準じ、摩擦布の洗濯を行った。詳細は以下の通り。
Ｉ．前処理
４５×４５ｃｍの試験試料を１枚採取した。自動反転渦巻き式電気洗濯機の洗濯槽に４０℃±２℃の水２５リットルを入れ、さらに弱アルカリ性合成洗剤（ＪＩＳ  Ｋ  ３３７１（１９９４）  弱アルカリ性・第１種）を入れ、あらかじめ準備した試験試料と追加布を合わせて８４０ｇになるように調整する。
（i）洗濯機の強条件で試験試料と追加布を５分間洗濯する。
（ii）試験試料と追加布を洗濯機付属の遠心脱水機で約３０秒間脱水する。
（iii）常温水を浸した洗濯機の洗濯槽に試験試料と追加布を移し、水をオーバーフローさせながら２分間すすぎを行う。
（iv）（ii）および（iii）を再度繰り返す。
（v）（i）から（iv）を５回繰り返す。
（vi）４０℃の水を洗濯槽に入れ、１０分間ためすすぎを行う。
（vii）（vi）を２回繰り返す。
（viii）試験試料を取り出し、風乾を行う。
II．測定
前処理の試料より、８×５ｃｍの試験片をそれぞれ５枚採取する。試験片と摩擦布を７０±２℃で１時間予備乾燥した後、ポリ袋に試験片と摩擦布を入れ、速やかに２０±２℃×４０±２％ＲＨの雰囲気中に運び開封後、２４時間以上放置する。ロータリースタチックテスターを次のように調整する。
回転ドラムの回転数：４００ｒｐｍ
校正印加電圧      ：１００Ｖまたは１０００Ｖ
摩擦布の荷重      ：４．９Ｎ
摩擦布接触距離    ：２ｍｍ
受電部電極盤と試験片取り付け面との距離  ：１５ｍｍ
所定の雰囲気中で除電装置を用いて、試験片と摩擦布の表裏を十分除電する。ロータリースタチックテスターの回転ドラムの試験片取り付け枠部の長辺方向の両辺に試験片の測定面を上にして取り付け、試験片押さえ枠で固定する。摩擦布を取り付けた後、回転ドラムを回し、６０秒後の摩擦帯電圧（Ｖ）を測定する。試験片と摩擦布を取り除いた後、同様の操作で残りの試験片について摩擦帯電圧を測定し、５枚の平均値を求めた。
【００４０】
（３）セルロース系長繊維Ａの編地表面中の面積比率
編地表面２ｃｍ四方の写真を撮影、拡大した後、長繊維Ａの部分を切り取りその重量（a）および全体の重量（ｂ）から下記式により求め、ランダムに１０カ所測定した値の平均値で求めた。
【００４１】
セルロース系長繊維Ａの面積比率（％）＝（ａ／ｂ）×１００
（４）破裂強力
ＪＩＳ  Ｌ  １０１８（１９９９）に規定されている破裂強さ（ミューレン形法）を採用し、ミューレン形破裂試験機を用いて、ゴム膜が試験片を突き破った瞬間の圧力を測定し、続いて試験片を取り去ったときのゴム膜の圧力を測定し、両者の差を破裂強力（ＭＰａ）とした。
【００４２】
（５）寸法安定性
ＪＩＳ  Ｌ  １０１８（１９９９）に規定されている寸法変化率（洗濯機法）を採用し、洗濯前後におけるタテ、ヨコについての寸法変化率を測定した。
【００４３】
（６）染めムラ
染めムラの判定は、次の方法で評価した。均染性染色布帛の外観を検反機上で熟練者の肉眼判定により次の４段階で判定し、○以上を合格とした。◎：染めむらが全くなくきわめて良好、○：染めムラがほとんど見られない、△：染めむらが僅かに発生、×：染めむらが著しく発生。
【００４４】
（７）風合い
得られた編地の風合いを、イラツキ、ソフト感、ヌメリ感の観点から、熟練者が官能評価し、総合的に以下のように判断した。○：優れている、×：不良。
【００４５】
（実施例１）
＜セルロース系長繊維Ａの製造＞
セルロースアセテートプロピオネート（イーストマンケミカル社製）８０部と平均分子量１０００のポリエチレングリコール（三洋化成（株）製ＰＥＧ６００）２０部を二軸エクストルーダーで混練し、ペレットを得た。このペレットを棚式乾燥機で８０℃×８ｈｒの条件で真空乾燥を行って絶乾状態とした後、溶融紡糸機にて紡糸温度２４０℃、紡糸速度７５０ｍ／分の条件で溶融紡糸を行い、１０５ｄｔｅｘ−２４ｆの長繊維を得た。本組成物の製糸性は非常に良好であった。
【００４６】
＜ポリエステル長繊維Ｂの製造＞
ジメチルテレフタレート１００部、エチレングリコール８０部、抗酸化剤ＩＲ１０１０（チバスペシャルティケミカルズ社製）０．３部の混合物を１３０℃〜２３０℃に加熱しエステル交換反応をさせた後、平均分子量１０００のポリエチレングリコールを８．３部添加し、２８０℃に徐々に昇温するとともに、減圧して重縮合させ、ポリエステルペレットを得た。このペレットを棚式乾燥機で１５０℃×５ｈｒの条件で真空乾燥を行って絶乾状態とした後、溶融紡糸機にて紡糸温度２９０℃、紡糸速度１４５０ｍ／分の条件で溶融紡糸を行い、延伸倍率３．４倍で延伸して、８４ｄｔｅｘ−２４ｆのポリエステル長繊維を得た。製糸性は非常に良好であった。また、該ポリエステル長繊維Ｂの常圧染色性を確認した結果、ΔＬは０．２であり、良好な染色性を示した。
【００４７】
＜編成および染色＞
得られたセルロース系長繊維Ａとポリエステル長繊維Ｂを用いて、２８Ｇダブル丸編機を使用し構成比が２：１になるようにリバーシブル（表メッシュ、裏フラット）編地を編成した。この編地を熱水精練、乾熱セットを行ったのち、分散染料であるＭｉｋｅｔｏｎＦａｓｔＢｌｕｅＺを使用し、２％ｏ．ｗ．ｆ．で浴比１：２０、染色温度９０℃で６０分間染色加工を実施した。
【００４８】
得られた編地について各種測定を行ったところ、摩擦帯電圧はタテ：２．１ｋV、ヨコ：２．５ｋVであり、破裂強力０．４ＭＰａ、寸法変化率は−０．３％×−０．３％（タテ×ヨコ）であり、染めムラ、イラツキ等無く、風合いも良好な高品質な編地であった。性能評価結果を表１に示した。
【００４９】
（実施例２）
実施例１で合成したセルロースアセテートプロピオネートを８０重量％、可塑剤としてポリエチレングリコール（重量平均分子量６００）を２０重量％用いた以外は実施例１と同様にしてペレットを製造し、溶融紡糸により繊維を得た。さらに実施例１と同様に製織、染色を施し布帛を得た。得られた布帛の摩擦帯電圧はタテ：２．５ｋV、ヨコ：２．８ｋVであり、風合いも良好であった。性能評価結果を表１に示した。
【００５０】
（比較例１）
実施例１で合成したセルロースアセテートプロピオネートを９９重量％、可塑剤としてポリエチレングリコール（重量平均分子量６００）を１重量％用いた以外は実施例１と同様にしてペレットを得た。しかし、製糸性不良であり、繊維を得ることができなかった。性能評価結果を表１に示した。
【００５１】
（比較例２）
実施例１で合成したセルロースアセテートプロピオネートを７０重量％、可塑剤としてポリエチレングリコール（重量平均分子量６００）を３０重量％用いた以外は実施例１と同様にして布帛を得た。得られた布帛は染めムラが酷く、また風合いも好ましいものではなかった。性能評価結果を表１に示した。
【００５２】
（比較例３）
実施例１で合成したセルロースアセテートプロピオネートを８０重量％、可塑剤としてポリエチレングリコール（重量平均分子量１０００）を２０重量％用いたペレットを製造し、溶融紡糸により繊維を得た。この繊維を１００％用いる以外は実施例１と同様に製織、染色を施し布帛を得た。しかし得られた布帛は寸法変化率が大きく、タテ：−２．０％、ヨコ：＋５．０％と劣るものであった。
【００５３】
（比較例４）
市販されているキュプラ裏地を実施例１と同様に評価した。摩擦帯電圧、風合い良好であったが、洗濯による寸法安定性がタテ：−３．６％、ヨコ：−３．８％と劣るものであった。性能評価結果を表１に示した。
【００５４】
【表１】
0004839816.tif 000002